(57)【特許請求の範囲】
【請求項１】
ガラス転移温度が０℃以下のアクリル系樹脂、イソシアネート系硬化剤、及び樹枝状導電性粒子を含有し、前記アクリル系樹脂１００質量部に対し、前記イソシアネート系硬化剤の含有量が０．０５〜５．０質量部、前記樹枝状導電性粒子の含有量が１２０〜２４０質量部である粘着剤から形成され、
粘着シート厚さと前記樹枝状導電性粒子のメディアン径Ｄ５０の比［粘着シート厚さ／Ｄ５０］が１．３〜５．０である、等方導電性粘着シート。
【請求項２】
前記樹枝状導電性粒子のＤ５０が６〜１５μｍである請求項１に記載の等方導電性粘着シート。
【請求項３】
厚さが１〜１００μｍである請求項１又は２に記載の等方導電性粘着シート。
【請求項４】
前記アクリル系樹脂の酸価が５ｍｇＫＯＨ／ｇ以下である請求項１〜３のいずれか１項に記載の等方導電性粘着シート。
【請求項５】
前記アクリル系樹脂の重量平均分子量が１０万〜１００万である請求項１〜４のいずれか１項に記載の等方導電性粘着シート。
【請求項６】
前記アクリル系樹脂のガラス転移温度が−５０℃以上である請求項１〜５のいずれか１項に記載の等方導電性粘着シート。
【請求項７】
温度２０℃、圧力１ｋｇ／１０ｍｍの条件下で貼着した際のポリイミドフィルムに対する１８０°引き剥がし接着力が４Ｎ／２０ｍｍ以上である請求項１〜６のいずれか１項に記載の等方導電性粘着シート。
【発明の詳細な説明】
【技術分野】
【０００１】
本発明は、等方導電性粘着シートに関する。より詳細には、本発明は、プリント配線板に使用される等方導電性粘着シートに関する。
【背景技術】
【０００２】
プリント配線板においては、導電性接着剤が多用される。例えば、プリント配線板に接着して使用される電磁波シールドフィルム（以下、単に「シールドフィルム」と称する場合がある）は、金属箔などのシールド層と当該シールド層の表面に設けられた導電性接着シートとを有する。導電性接着シートは、例えばシールド層の表面に導電性接着剤をシート状に塗工して形成され、シールド層をプリント配線板の表面に接着すると共に、プリント配線板のグランドパターンとシールド層とを導通させる。【０００３】
このような導電性接着シートは、プリント配線板の表面に設けられた絶縁フィルム（カバーレイ）と強固に密着すると共に、シールドフィルムに設けられた開口部において外部グランドと良好な導通を確保することが求められる。【０００４】
導電性接着シートを有するシールドフィルムとしては、例えば、特許文献１及び２に開示のものが知られている。上記シールドフィルムは、導電性接着シートが露出した表面が、プリント配線板表面、具体的にはプリント配線板の表面に設けられたカバーレイ表面と貼着するように貼り合わせて使用される。これらの導電性接着シートは、通常、高温・高圧条件下で熱圧着してプリント配線板に接着及び積層される。
【先行技術文献】
【特許文献】
【０００５】
【特許文献１】特開２０１５−１１０７６９号公報
【特許文献２】特許２０１２−２８３３４号公報
【発明の概要】
【発明が解決しようとする課題】
【０００６】
近年、高温・高圧条件下ではなく、比較的緩やかな条件でプリント配線板に接着することができる導電性粘着シートが求められる傾向がある。しかしながら、従来の異方導電性粘着シートは、比較的緩やかな条件でプリント配線板に接着した場合、外部グランドとの電気的接続が不安定であり、ヒートサイクル試験後の抵抗値変化が大きくなるという問題があった。電気的接続の安定性を向上させるべく、従来の異方導電性粘着シートにおける導電性粒子の配合量を増やして等方導電性粘着シートとした場合、プリント配線板との密着力が劣ってしまう。【０００７】
本発明は上記に鑑みてなされたものであり、本発明の目的は、簡易に高い密着力で被着体に接着可能であり、且つ電気的接続安定性に優れ、ヒートサイクル試験後の抵抗値変化が小さい導電性粘着シートを提供することにある。
【課題を解決するための手段】
【０００８】
本発明者らは、上記目的を達成するため鋭意検討した結果、特定のアクリル系樹脂、特定量のイソシアネート系硬化剤、及び特定量の樹枝状導電性粒子を含有する粘着剤から形成され、粘着シート厚さと樹枝状導電性粒子のメディアン径Ｄ５０の比が特定の範囲内である等方導電性粘着シートは、簡易に高い密着力で被着体に接着可能であり、且つ電気的接続安定性に優れ、ヒートサイクル試験後の抵抗値変化が小さいことを見出した。本発明はこれらの知見に基づいて完成させたものである。【０００９】
すなわち、本発明は、ガラス転移温度が０℃以下のアクリル系樹脂、イソシアネート系硬化剤、及び樹枝状導電性粒子を含有し、上記アクリル系樹脂１００質量部に対し、上記イソシアネート系硬化剤の含有量が０．０５〜５．０質量部、上記樹枝状導電性粒子の含有量が１２０〜２４０質量部である粘着剤から形成され、粘着シート厚さと上記樹枝状導電性粒子のメディアン径Ｄ５０の比［粘着シート厚さ／Ｄ５０］が１．３〜５．０である、等方導電性粘着シートを提供する。【００１０】
上記樹枝状導電性粒子のＤ５０は６〜１５μｍであることが好ましい。【００１１】
上記等方導電性粘着シートの厚さは１〜１００μｍであることが好ましい。【００１２】
上記アクリル系樹脂の酸価は５ｍｇＫＯＨ／ｇ以下であることが好ましい。【００１３】
上記アクリル系樹脂の重量平均分子量は１０万〜１００万であることが好ましい。【００１４】
上記アクリル系樹脂のガラス転移温度は−５０℃以上であることが好ましい。【００１５】
上記等方導電性粘着シートは、温度２０℃、圧力１ｋｇ／１０ｍｍの条件下で貼着した際のポリイミドフィルムに対する１８０°引き剥がし接着力が４Ｎ／２０ｍｍ以上であることが好ましい。
【発明の効果】
【００１６】
本発明の等方導電性粘着シートによれば、簡易に高い密着力で被着体に接着可能であり、且つ電気的接続安定性に優れ、ヒートサイクル試験後の抵抗値変化が小さい。このため、本発明の等方導電性粘着シートを備えるシールドプリント配線板を簡易に製造可能であり、当該シールドプリント配線板は外部グランドとの接続安定性に優れる。
【図面の簡単な説明】
【００１７】
【図１】本発明の等方導電性粘着シートを用いたシールドプリント配線板の一実施形態を示す模式断面図である。
【発明を実施するための形態】
【００１８】
［等方導電性粘着シート］
本発明の等方導電性粘着シートは、ガラス転移温度が０℃以下のアクリル系樹脂、イソシアネート系硬化剤、及び樹枝状導電性粒子を少なくとも含む粘着剤（粘着剤組成物）から形成される。
【００１９】
本発明の等方導電性粘着シートは、粘着シート厚さと樹枝状導電性粒子のＤ５０の比［粘着シート厚さ／Ｄ５０］が、１．３〜５．０であり、好ましくは１．４〜４．０、より好ましくは１．５〜４．０、さらに好ましくは２．５〜４．０である。上記比が１．３以上であることにより、簡易に被着体に接着でき、被着体に対する密着性がより良好である。上記比が５．０以下であることにより、電気的接続安定性に優れる。また、上記比が上記範囲内であることにより、ヒートサイクル試験後の抵抗値変化が小さい。
【００２０】
（アクリル系樹脂）
本発明の等方導電性粘着シートを形成する粘着剤（粘着剤組成物）は、ガラス転移温度が０℃以下のアクリル系樹脂を含む。上記アクリル系樹脂は、一種のみを使用してもよいし、二種以上を使用してもよい。
【００２１】
上記アクリル系樹脂は、ガラス転移温度（Ｔｇ）が０℃以下であり、好ましくは−５℃以下、より好ましくは−１０℃以下である。また、上記ガラス転移温度は、−５０℃以上が好ましく、より好ましくは−３０℃以上である。上記ガラス転移温度は、示差走査熱量分析により求められる。ガラス転移温度が０℃を超えると、弱い圧力及び温度条件で被着体に貼着した際の、被着体との密着強度や接続抵抗値が低くなる。
【００２２】
上記アクリル系樹脂の酸価は、特に限定されないが、５ｍｇＫＯＨ／ｇ以下が好ましく、より好ましくは３ｍｇＫＯＨ／ｇ以下、さらに好ましくは１ｍｇＫＯＨ／ｇ以下である。上記酸価は、例えば０ｍｇＫＯＨ／ｇ超である。上記酸価が５ｍｇＫＯＨ／ｇ以下であると、硬化剤によるアクリル系樹脂の硬化が過剰に進行することが無いため、簡易に被着体に接着でき、被着体に対する密着性がより良好となり、また、電気的接続安定性により優れ、ヒートサイクル試験後の抵抗値変化がより小さくなる。
【００２３】
上記アクリル系樹脂の重量平均分子量は、特に限定されないが、１０万〜１００万が好ましく、より好ましく２０万〜６０万である。上記重量平均分子量が上記範囲内であると、被着体に対する密着性がより良好となり、また、電気的接続安定性により優れ、ヒートサイクル試験後の抵抗値変化がより小さくなる。上記重量平均分子量は、ゲルパーミエーションクロマトグラフィー（ＧＰＣ）により、標準物質としてポリスチレンを用いて測定することができる。
【００２４】
上記アクリル系樹脂は、イソシアネートと反応し得る官能基を有することが好ましく、ヒドロキシル基を有することがより好ましい。これにより、上記アクリル系樹脂はイソシアネート系硬化剤による硬化性が向上し、被着体に対する密着性がより良好となり、また、電気的接続安定性により優れ、ヒートサイクル試験後の抵抗値変化がより小さくなる。上記ヒドロキシル基を有するアクリル系樹脂は、例えば、単量体成分として後述のヒドロキシル基含有（メタ）アクリレートを用いることにより作製できる。
【００２５】
上記アクリル系樹脂は、（メタ）アクリレート化合物を必須の単量体成分として構成された重合体、すなわち、（メタ）アクリレート化合物に由来する構成単位を少なくとも有する重合体（又は共重合体）である。なお、本明細書において、「（メタ）アクリレート」とは、アクリレート及び／又はメタクリレートを意味する。そして「（メタ）アクリレート化合物」とは、アクリロイル基及び／又はメタクリロイル基を有する化合物を示す。「（メタ）アクリル」についても同様である。上記（メタ）アクリレート化合物は、一種のみを使用してもよいし、二種以上を使用してもよい。
【００２６】
上記アクリル系樹脂は、アクリル系樹脂を構成する単量体成分の総量（１００質量％）中の（メタ）アクリレート化合物に由来する構成単位の含有割合が、特に限定されないが、例えば５０質量％以上（５０〜１００質量％）であり、好ましくは６０質量％以上（６０〜１００質量％）、より好ましくは９０質量％以上、さらに好ましくは９５質量％以上である。
【００２７】
上記（メタ）アクリレート化合物としては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ヘキシル、（メタ）アクリル酸イソアミル、（メタ）アクリル酸オクチル、（メタ）アクリル酸２−エチルヘキシル、（メタ）アクリル酸イソノニル、（メタ）アクリル酸デシル、（メタ）アクリル酸ドデシル等の直鎖又は分岐鎖状のアルキル基を有する（メタ）アクリル酸アルキルエステル；（メタ）アクリル酸；カルボキシエチルアクリレート等のカルボキシル基含有（メタ）アクリル酸エステル；２−ヒドロキシメチル（メタ）アクリレート、２−ヒドロキシエチル（メタ）アクリレート、２−ヒドロキシプロピル（メタ）アクリレート、３−ヒドロキシプロピル（メタ）アクリレート、６−ヒドロキシヘキシル（メタ）アクリレート、ジエチレングリコールモノ（メタ）アクリレート、ジプロピレングリコールモノ（メタ）アクリレート等のヒドロキシル基含有（メタ）アクリル酸エステル；（メタ）アクリル酸シクロヘキシル等の（メタ）アクリル酸シクロアルキルエステル；Ｎ−メチロール（メタ）アクリルアミド、Ｎ−ブトキシメチル（メタ）アクリルアミド、Ｎ，Ｎ−ジメチル（メタ）アクリルアミド、Ｎ，Ｎ−ジエチル（メタ）アクリルアミド等の（メタ）アクリル酸アミド誘導体；ジメチルアミノエチル（メタ）アクリレート、ジエチルアミノエチル（メタ）アクリレート、ジプロピルアミノエチル（メタ）アクリレート、ジメチルアミノプロピル（メタ）アクリレート、ジプロピルアミノプロピル（メタ）アクリレート等の（メタ）アクリル酸ジアルキルアミノアルキルエステルなどが挙げられる。
【００２８】
また、上記（メタ）アクリレート化合物としては、ネオペンチルグリコールジ（メタ）アクリレート、トリメチロールプロパントリ（メタ）アクリレート、ジトリメチロールプロパンテトラ（メタ）アクリレート、エチレングリコールジ（メタ）アクリレート、ジエチレングリコールジ（メタ）アクリレート等の多官能（メタ）アクリレートも挙げられる。さらに、２−ヒドロキシ−３−アクリロイロキシプロピル（メタ）アクリレート、フェニルグリシジルエーテル（メタ）アクリレートヘキサメチレンジイソシアネートウレタンプレポリマー、ビスフェノールＡジグリシジルエーテルアクリル酸付加物なども挙げられる。
【００２９】
上記アクリル系樹脂は、（メタ）アクリレート化合物以外の単量体成分由来の構成単位を有していてもよい。このような単量体成分としては、特に限定されないが、例えば、クロトン酸、イタコン酸、フマル酸、マレイン酸等のカルボキシル基含有重合性不飽和化合物又はその無水物；スチレン、ビニルトルエン、α−メチルスチレン等のスチレン系化合物；酢酸ビニル、プロピオン酸ビニル等のビニルエステル類；塩化ビニル等のハロゲン化ビニル；メチルビニルエーテル等のビニルエーテル類；（メタ）アクリロニトリル等のシアノ基含有ビニル化合物；エチレン、プロピレン等のα−オレフィンなどが挙げられる。
【００３０】
上記アクリル系樹脂の含有割合は、特に限定されないが、上記粘着剤中の固形分の総量１００質量％に対して、２０〜６０質量％が好ましく、より好ましくは３０〜５０質量％、さらに好ましくは３５〜４５質量％である。上記含有割合が２０質量％以上であると、被着体に対する密着性がより良好となる。上記含有割合が６０質量％以下であると、相対的に導電性粒子の割合が多くなり、電気的安定性により優れる。
【００３１】
（イソシアネート系硬化剤）
上記イソシアネート系硬化剤は、分子内にイソシアネート基を２以上有する化合物であり、上記アクリル系樹脂の硬化を促進する。上記イソシアネート系硬化剤は、一種のみを使用してもよいし、二種以上を使用してもよい。
【００３２】
上記イソシアネート系硬化剤としては、例えば、１，２−エチレンジイソシアネート、１，４−ブチレンジイソシアネート、１，６−ヘキサメチレンジイソシアネート等の低級脂肪族ポリイソシアネート；シクロペンチレンジイソシアネート、シクロヘキシレンジイソシアネート、イソホロンジイソシアネート、水素添加トリレンジイソシアネート、水素添加キシレンジイソシアネート等の脂環族ポリイソシアネート；２，４−トリレンジイソシアネート、２，６−トリレンジイソシアネート、４，４’−ジフェニルメタンジイソシアネート、キシリレンジイソシアネート等の芳香族ポリイソシアネートなどが挙げられる。
【００３３】
上記イソシアネート系硬化剤の含有量は、上記アクリル系樹脂１００質量部に対して、０．０５〜５．０質量部であり、好ましくは０．１〜４．０質量部、より好ましくは１．０〜３．５質量部である。上記含有量が０．０５質量部以上であることにより、ヒートサイクル試験時の粘着シートの溶解を防止し、ヒートサイクル試験後の抵抗値変化が小さくなる。上記含有量が５．０質量部以下であることにより、硬化剤によるアクリル系樹脂の過剰な硬化を抑制し、被着体に対する密着性が良好となる。
【００３４】
（導電性粒子）
本発明の等方導電性粘着シートは、樹枝状（デンドライト形状）の導電性粒子を含む。樹枝状導電性粒子を用いることにより、簡易に高い密着力で被着体に接着可能であり、且つ電気的接続安定性に優れ、ヒートサイクル試験後の抵抗値変化が小さい導電性粘着シートを得ることができる。上記樹枝状導電性粒子は、一種のみを使用してもよいし、二種以上を使用してもよい。
【００３５】
上記樹枝状導電性粒子としては、例えば、金属粒子、金属被覆樹脂粒子、カーボンフィラーなどが挙げられる。
【００３６】
上記金属粒子及び上記金属被覆樹脂粒子の被覆部を構成する金属としては、例えば、金、銀、銅、ニッケル、亜鉛などが挙げられる。上記金属は一種のみを使用してもよいし、二種以上を使用してもよい。
【００３７】
上記金属粒子としては、具体的には、例えば、銅粒子、銀粒子、ニッケル粒子、銀被覆銅粒子、金被覆銅粒子、銀被覆ニッケル粒子、金被覆ニッケル粒子、銀被覆合金粒子などが挙げられる。上記銀被覆合金粒子としては、例えば、銅を含む合金粒子（例えば、銅とニッケルと亜鉛との合金からなる銅合金粒子）が銀により被覆された銀被覆銅合金粒子などが挙げられる。上記金属粒子は、電解法、アトマイズ法、還元法などにより作製することができる。
【００３８】
上記金属粒子としては、中でも、銀粒子、銀被覆銅粒子、銀被覆銅合金粒子が好ましい。導電性に優れ、金属粒子の酸化及び凝集を抑制し、且つ金属粒子のコストを下げることができる観点から、特に、銀被覆銅粒子、銀被覆銅合金粒子が好ましい。
【００３９】
上記樹枝状導電性粒子のメディアン径（Ｄ５０）は、特に限定されないが、６〜１５μｍが好ましく、より好ましくは７〜１０μｍである。上記Ｄ５０が６μｍ以上であると、被着体に対する密着性がより良好となる。上記Ｄ５０が１５μｍ以下であると、ヒートサイクル試験後の抵抗値変化がより小さくなる。上記Ｄ５０は、レーザー回折・散乱法により求めた粒度分布における積算値５０％での粒径をいうものとする。
【００４０】
上記樹枝状導電性粒子の含有量は、上記アクリル系樹脂１００質量部に対して、１２０〜２４０質量部であり、好ましくは１３０〜２００質量部、より好ましくは１４０〜１８０質量部である。上記含有量が１２０質量部以上であることにより、電気的接続安定性に優れ、また、ヒートサイクル試験後の抵抗値変化が小さい。上記含有量が２４０質量部以下であることにより、簡易に被着体に接着でき、被着体に対する密着性が良好となる。
【００４１】
本発明の等方導電性粘着シート及びこれを形成するための粘着剤は、本発明の効果を損なわない範囲内において、上記の各成分以外のその他の成分を含有していてもよい。上記その他の成分としては、公知乃至慣用の粘着シートに含まれる成分が挙げられる。上記その他の成分としては、例えば、難燃剤、可塑剤、消泡剤、粘度調整剤、酸化防止剤、希釈剤、沈降防止剤、充填剤、着色剤、レベリング剤、カップリング剤、粘着付与樹脂などが挙げられる。上記その他の成分は、一種のみを使用してもよいし、二種以上を使用してもよい。なお、上記粘着剤中の固形分の総量１００質量％に対する、上記アクリル系樹脂、上記イソシアネート系硬化剤、及び上記樹枝状導電性粒子の合計の含有割合は、８０質量％以上が好ましく、より好ましくは９０質量％以上、さらに好ましくは９５質量％以上、特に好ましくは９８質量％以上である。
【００４２】
本発明の等方導電性粘着シートの厚さは、用途に応じて適宜選択することができるが、１〜１００μｍが好ましく、より好ましくは５〜５０μｍ、さらに好ましくは１０〜４０μｍ、特に好ましくは１０〜３０μｍである。上記厚さが１μｍ以上であると、簡易に被着体に接着でき、被着体に対する密着性がより良好となる。上記厚さが１００μｍ以下であると、電気的接続安定性がより良好となる。また、本発明の等方導電性粘着シートをボンディングフィルム（例えば補強板や外部グランドとプリント配線板との導電性ボンディングフィルム）に用いる場合、例えば１０〜７０μｍ、好ましくは３０〜６５μｍである。
【００４３】
本発明の等方導電性粘着シートの、温度２０℃、圧力１ｋｇ／１０ｍｍの条件下で貼着した際のポリイミドフィルムに対する１８０°引き剥がし接着力は、特に限定されないが、４Ｎ／２０ｍｍ以上が好ましく、より好ましくは５Ｎ／２０ｍｍ以上である。上記引き剥がし接着力が４Ｎ／２０ｍｍ以上であると、簡易に被着体に接着でき、被着体に対する密着性がより良好となる。また、これにより、電気的接続安定性により優れ、ヒートサイクル試験後の抵抗値変化もより小さくなる。上記１８０°引き剥がし接着力は、常温下において引張速度３００ｍｍ／分の条件で測定される値である。
【００４４】
本発明の等方導電性粘着シートの、下記導電性試験により求められる抵抗値（初期抵抗値）は、特に限定されないが、１０００ｍΩ以下が好ましく、より好ましくは１００ｍΩ以下、さらに好ましくは２０ｍΩ以下である。上記抵抗値が１０００ｍΩ以下であると、外部グランドと等方導電性粘着シートとの、スルーホールにおける導通性が良好となる。
＜導電性試験＞
幅１０ｍｍ×長さ３０ｍｍの電極２つを間隔１００ｍｍになるように厚さ２５μｍのポリイミドフィルム上に配置し、シールド基材（厚さ１２μｍのＰＥＴフィルム／厚さ０．１μｍの銀蒸着膜）の銀蒸着膜面と等方導電性粘着シートとを貼り合わせた積層体の等方導電性粘着シート面を、圧力１ｋｇ／１０ｍｍの条件下で２つの電極間を繋ぐように貼り合わせ、２つの電極間の抵抗値を、４端子法テスターを用いて測定する。
【００４５】
本発明の等方導電性粘着シートの、上記初期抵抗値に対する、下記ヒートサイクル試験後に測定される抵抗値（ヒートサイクル試験後抵抗値）の変化率（ヒートサイクル試験後抵抗値変化率）は、特に限定されないが、４０％以下が好ましく、より好ましくは３０％以下、さらに好ましくは２５％以下である。上記抵抗値の変化率が４０％以下であると、ヒートサイクル試験後においても、外部グランドと等方導電性粘着シートとの、スルーホールにおける導通性が良好となる。なお、上記ヒートサイクル試験後抵抗値変化率は、下記式より求められる。また、上記ヒートサイクル試験後抵抗値は、ヒートサイクル試験後の等方導電性粘着シートを用いて、上記導電性試験に記載の方法により測定することができる。
ヒートサイクル試験後抵抗値変化率（％）＝｛（ヒートサイクル試験後抵抗値（Ω）／初期抵抗値（Ω））−１｝×１００
＜ヒートサイクル試験＞
温度条件を、低温側−４０℃、高温側８５℃、各温度保持時間３０分、昇温速度５℃／分、降温速度５℃／分とし、２００サイクルの条件で、上記シールド基材と等方導電性粘着シートの積層体について行う。
【００４６】
本発明の等方導電性粘着シートは、公知乃至慣用の製造方法により製造することができる。例えば、セパレートフィルムなどの仮基材又は基材上に、上記粘着剤を塗布（塗工）し、必要に応じて、加熱等により脱溶媒及び／又は一部硬化させて形成することができる。上記加熱は、例えば２５〜１００℃で１〜４８時間程度行う。
【００４７】
上記粘着剤は、さらに、溶剤（溶媒）を含んでいてもよい。上記溶剤としては、例えば、トルエン、アセトン、メチルエチルケトン、メタノール、エタノール、プロパノール、ジメチルホルムアミドなどが挙げられる。粘着剤の固形分濃度は、形成する等方導電性粘着シートの厚さなどに応じて適宜設定される。
【００４８】
上記粘着剤の塗布には、公知のコーティング法が用いられてもよい。例えば、グラビアロールコーター、リバースロールコーター、キスロールコーター、リップコーターディップロールコーター、バーコーター、ナイフコーター、スプレーコーター、コンマコーター、ダイレクトコーター、スロットダイコーターなどのコーターが用いられてもよい。
【００４９】
なお、本発明の等方導電性粘着シートは、加熱により上記アクリル系樹脂及びイソシアネート系硬化剤の一部を反応させることによって得られる、Ｂステージ化された粘着シート（Ｂステージ状態の粘着シート）であってもよい。
【００５０】
本発明の等方導電性粘着シートは、プリント配線板用途であることが好ましく、フレキシブルプリント配線板（ＦＰＣ）用途であることが特に好ましい。本発明の等方導電性粘着シートは、簡易に高い密着力で被着体に接着可能であり、且つ電気的接続安定性に優れ、ヒートサイクル試験後の抵抗値変化が小さい。従って、本発明の等方導電性粘着シートは、プリント配線板用（特に、ＦＰＣ用）の電磁波シールドフィルム、導電性ボンディングフィルムとして好ましく使用することができる。
【００５１】
本発明の等方導電性粘着シートを有する電磁波シールドフィルムを「本発明の電磁波シールドフィルム」と称する場合がある。本発明の電磁波シールドフィルムは、本発明の等方導電性粘着シート及び金属箔を含む電磁波シールド層と、当該電磁波シールド層の一方の面に設けられた絶縁層とを備えることが好ましい。本発明の電磁波シールドフィルムは、具体的には、例えば、絶縁層（保護層）、金属層、及び本発明の等方導電性粘着シートをこの順に有することが好ましい。本発明の等方導電性粘着シートは、電磁波シールド性能をより良好とする観点から、金属層に積層して用いられることが好ましい。
【００５２】
上記金属層を構成する金属としては、例えば、金、銀、銅、アルミニウム、ニッケル、スズ、パラジウム、クロム、チタン、亜鉛、又はこれらの合金などが挙げられる。中でも、電磁波シールド性能により優れる観点から、銅層、銀層が好ましく、経済性の観点から、銅であることが好ましい。
【００５３】
［プリント配線板］
本発明の等方導電性粘着シートを用いたプリント配線板を「本発明のプリント配線板」と称する場合がある。
【００５４】
図１に、本発明の等方導電性粘着シートを用いたシールドプリント配線板の一実施形態を示す。図１に示すシールドプリント配線板Ｘは、プリント配線板１と、プリント配線板１上に積層された電磁波シールド積層体２と、電磁波シールド積層体２に設けられたスルーホール２４内にその一部が充填されるように電磁波シールド積層体２上に設けられた導電性接着剤層３１と、導電性接着剤層３１により接着された補強板３２とを備える。補強板３２は外部グランド部材に置き換えることが可能である。
【００５５】
電磁波シールド積層体２は、本発明の電磁波シールドフィルムより形成されたものであってもよい。すなわち、電磁波シールド積層体２において、導電性接着剤層２１は、本発明の等方導電性粘着シートであってもよいし、本発明の等方導電性粘着シートから形成されたもの（例えば、熱圧着により形成されたもの）であってもよい。
【００５６】
プリント配線板１は、ベース部材１１と、ベース部材１１の表面に部分的に設けられた回路パターン１３と、回路パターン１３を覆い絶縁保護する絶縁保護層（カバーレイ）１４と、回路パターン１３を覆い且つ回路パターン１３及びベース部材１１と絶縁保護層１４とを接着するための接着剤層１２と、を有する。回路パターン１３は、複数の信号回路を含む。
【００５７】
電磁波シールド積層体２は、プリント配線板１上に、具体的にはプリント配線板１における絶縁保護層１４上に、導電性接着剤層２１、金属箔２２、絶縁層２３の順に積層されている。電磁波シールド積層体２は、厚さ方向に貫通する（すなわちプリント配線板１表面が露出する）スルーホール２４を有する。スルーホール２４を有することにより、加圧及び加熱により導電性接着剤層３１を形成する接着剤がスルーホール２４内に流入し、導電性接着剤層２１と電気的に接続することができる。スルーホール２４の底はプリント配線板１であり、具体的には絶縁保護層１４である。すなわち、スルーホール２４は、絶縁層２３側面、導電性接着剤層２１と金属箔２２からなる電磁波シールド層側面、及びプリント配線板１（特に絶縁保護層１４）表面より形成されている。
【００５８】
導電性接着剤層３１は、電磁波シールド積層体２上に配置され、その一部はスルーホール２４を充填し、スルーホール２４において導電性接着剤層２１と電気的に接続する。補強板３２は、導電性接着剤層３１を介してプリント配線板１及び電磁波シールド積層体２に固定される。導電性接着剤層３１は、導電性ボンディングフィルムから形成される。導電性接着剤層３１は、本発明の等方導電性粘着シートから形成されたものであってもよい。すなわち、上記導電性ボンディングフィルムは、本発明の等方導電性粘着シートであってもよい。
【００５９】
導電性接着剤層３１は回路パターンに当接していない。この場合、導電性接着剤層３１を形成する接着剤のスルーホールに流入する高さが低いため、スルーホール内部への流入不足による気泡混入を防止できる。このため、例えば、リフロー工程での界面剥離を抑制でき、安定した接続信頼性を得ることができる。
【００６０】
シールドプリント配線板Ｘは、プリント配線板１上に電磁波シールドフィルムを積層する工程（シールドフィルム積層工程）、スルーホール２４の上面に、導電性ボンディングフィルムを備える補強板３２を、導電性ボンディングフィルムが上記電磁波シールドフィルムに接触するように積層する工程（補強板積層工程）、及び、熱圧着により導電性ボンディングフィルムをスルーホール２４内に流入させて、導電性ボンディングフィルムから導電性接着剤層３１を形成し、電磁波シールド積層体２中の導電性接着剤層２１と導電性接着剤層３１とを当接させる工程（熱圧着工程）を備える製造方法により製造することができる。なお、上記熱圧着により、導電性接着剤層３１が熱硬化あるいは溶融・冷却固化して導電性接着剤層３１を形成し、電磁波シールドフィルムから電磁波シールド積層体２が形成される。
【００６１】
上記シールドフィルム積層工程では、プリント配線板１上に、絶縁保護層１４と導電性接着剤層２１とが接触するように電磁波シールドフィルムを積層する。なお、スルーホール２４は、電磁波シールドフィルムの積層前及び積層後のどちらで形成してもよい。スルーホール２４の形成は、例えばレーザー加工により行う。
【００６２】
具体的には、例えば、導電性接着剤層を有する電磁波シールドフィルムを、導電性接着剤層面がプリント配線板１側となるように絶縁保護層１４上に重ね合わせて貼着する。また、必要に応じて、電磁波シールドフィルムが積層した状態のプリント配線板を熱圧着することにより、電磁波シールドフィルム中の導電性接着剤層を熱硬化あるいは溶融・冷却固化させてもよい。このようにして、導電性接着剤層２１が形成され、電磁波シールド積層体２が形成される。上記電磁波シールドフィルムとして本発明の電磁波シールドフィルムを用いた場合、本発明の等方導電性粘着シートは、簡易に高い密着力で被着体に接着可能であり、絶縁保護層１４との密着力が高いため、上記熱圧着を行わずに、あるいは比較的弱い条件での熱圧着により、電磁波シールド積層体２を形成することができる。そして、ヒートサイクル試験後の抵抗値変化が小さいシールドプリント配線板Ｘを形成することができる。
【００６３】
上記補強板積層工程では、導電性ボンディングフィルムと補強板３２とを貼り合わせ、任意のサイズにカットした後、導電性ボンディングフィルムの面を、スルーホール２４の開口部を塞ぐように絶縁層２３の表面に配置する。
【００６４】
そして、上記熱圧着工程では、加圧及び加熱により導電性ボンディングフィルムは軟化して流動し、加圧時の圧力によってスルーホール２４内に流入充填する。そしてその後の冷却あるいは熱重合により硬化することで導電性接着剤層３１を形成する。このように、導電性ボンディングフィルムが熱圧着により流動することで導電性接着剤層２１と当接する。上記導電性ボンディングフィルムとして本発明の等方導電性粘着シートを用いた場合、本発明の等方導電性粘着シートは、簡易に高い密着力で被着体に接着可能であり、絶縁保護層１４との密着力が高いため、比較的弱い条件での熱圧着により、電気的接続安定性に優れ、ヒートサイクル試験後の抵抗値変化が小さいシールドプリント配線板Ｘを形成することができる。
【実施例】
【００６５】
以下に、実施例に基づいて本発明をより詳細に説明するが、本発明はこれらの実施例にのみ限定されるものではない。なお、表１に記載の配合量はアクリル系樹脂（純分）を１００質量部としたときの各成分の相対的な配合量（純分）であり、特記しない限り「質量部」で表す。【００６６】
実施例１〜５、比較例１〜９
表に示した配合量で、アクリル系樹脂溶液、イソシアネート系硬化剤、及び導電性粒子を配合して混合し、実施例及び比較例の各粘着剤組成物を調製した（固形分４５質量％）。使用した各成分の詳細は後述の通りである。 【００６７】
表面が離型剤処理されたＰＥＴフィルム（厚さ５０μｍ）の表面に、粘着剤組成物を、ワイヤーバーを用いて塗布し、１００℃で３分加熱することでシート化した後、シールド基材（厚さ１２μｍのＰＥＴフィルム／厚さ０．１μｍの銀蒸着膜）の銀蒸着膜面側に、４０℃、０．５ＭＰaの圧力で１ｍ／ｍｉｎの速度で熱ラミネートした。熱ラミネート後のシートを６０℃２４時間放置することで、導電性粘着シートとシールド基材の積層体を作製した。【００６８】
＜アクリル系樹脂＞
アクリル系樹脂Ａ：商品名「ヒタロイド  ５５０５」（酸価：１ｍｇＫＯＨ／ｇ未満、重量平均分子量：３０万、Ｔｇ：−２５℃）、日立化成株式会社製
アクリル系樹脂Ｂ：商品名「ヒタロイド  ５５０７」（酸価：１ｍｇＫＯＨ／ｇ未満、重量平均分子量：５０万、Ｔｇ：−１５℃）、日立化成株式会社製
アクリル系樹脂Ｃ：商品名「テイサンレジン  ＳＧ７０８−６」（酸価：９ｍｇＫＯＨ／ｇ、重量平均分子量：７０万、Ｔｇ：４℃）、ナガセケムテックス株式会社製
アクリル系樹脂Ｄ：商品名「ＡＲ２４１２」（酸価：１ｍｇＫＯＨ／ｇ未満、重量平均分子量：４０万、Ｔｇ：−４５℃）、ビックテクノス株式会社製
＜導電性粒子＞
導電性粒子Ａ：Ａｇコート電解デンドライトＣｕ粉（樹枝状、Ｄ５０：８μｍ）
導電性粒子Ｂ：Ａｇコート電解デンドライトＣｕ粉（樹枝状、Ｄ５０：１３μｍ）
導電性粒子Ｃ：ＡｇコートアトマイズＣｕ粉（球状、Ｄ５０：５μｍ）
導電性粒子Ｄ：Ａｇコート電解Ｃｕ粉（ジャガイモ状、Ｄ５０：７μｍ）
＜硬化剤＞
イソシアネート系硬化剤：商品名「コロネートＬ」、東ソー株式会社製 【００６９】
（評価）
実施例及び比較例で得られた各導電性粘着シートについて以下の通り評価した。評価結果は表に記載した。【００７０】
（１）密着性（ポリイミドフィルム）
実施例及び比較例で得られた積層体を幅２０ｍｍに裁断し、温度２０℃の環境下、２ｋｇローラーを用いて、ローラーを１往復させ、導電性粘着シート面をポリイミドフィルムに貼着し、試験片を作製した。上記試験片を２０℃６０％Ｒｈの環境下で１２時間放置したのち、試験片のポリイミドフィルム面を補強板（ＦＲ−１、厚さ２ｍｍ）に両面テープで固定し、引張試験機（商品名「ＡＧＳ−５０ＮＸ」、株式会社島津製作所製）を使用して、１８０°引き剥がし試験を実施した。１８０°引き剥がし張速度は３００ｍｍ／分の条件で測定した。【００７１】
（２）接続抵抗値測定
幅１０ｍｍ×長さ３０ｍｍの電極２つを間隔１００ｍｍになるように厚さ２５μｍのポリイミドフィルム上に配置した。そして、電極の配置面に、実施例及び比較例で得られた積層体を、幅１０ｍｍ×長さ１３０ｍｍに打ち抜き、２ｋｇローラーで１往復させ電極間を繋ぐように導電性粘着シート面を貼り合わせた。導電性粘着シートを貼り合わせた後、２つの電極間の抵抗値を、４端子法テスター（商品名「ＲＭ３５４２」、日置電機株式会社製）を用いて測定した。なお、抵抗値の測定は、ヒートサイクル試験前及びヒートサイクル試験後においてそれぞれ行い、前者を初期抵抗値、後者をヒートサイクル試験後抵抗値とし、下記式よりヒートサイクル試験後抵抗値変化率を求めた。上記ヒートサイクル試験は、上記積層体について、温度条件を、低温側−４０℃、高温側８５℃、各温度保持時間３０分、昇温速度５℃／分、降温速度５℃／分として、２００サイクル行った。
ヒートサイクル試験後抵抗値変化率（％）＝｛（ヒートサイクル試験後抵抗値（Ω）／初期抵抗値（Ω））−１｝×１００【００７２】
【表１】
0006794592.tif 000002
【００７３】
本発明の等方導電性粘着シート（実施例）は、弱い圧力及び温度条件で貼着した際のポリイミドフィルムに対する密着性が高く、初期の接続抵抗値が低く、ヒートサイクル試験後の抵抗値変化も小さかった。一方、［粘着シート厚さ／Ｄ５０］が低い場合（比較例１）、弱い圧力及び温度条件で貼着した際のポリイミドフィルムに対する密着性が劣っていた。導電性粒子の含有量が少ない場合（比較例２，４，５）、ヒートサイクル試験後の抵抗値変化が大きかった。導電性粒子の含有量が多い場合（比較例３）、弱い圧力及び温度条件で貼着した際のポリイミドフィルムに対する密着性が劣っていた。導電性粒子として球状粒子を用いた場合（比較例６）、ヒートサイクル試験後の抵抗値変化が大きかった。導電性粒子としてジャガイモ状粒子を用いた場合（比較例７）、初期の接続抵抗値が高く、ヒートサイクル試験後の抵抗値変化も大きかった。アクリル系樹脂としてＴｇが高いものを用いた場合（比較例８）、弱い圧力及び温度条件で貼着した際のポリイミドフィルムに対する密着性が劣っており、ヒートサイクル試験後の抵抗値変化も大きかった。【００７４】
また、導電性粒子として球状粒子を用いた場合において、アクリル系樹脂としてＴｇが特に低いものを用いても、弱い圧力及び温度条件で貼着した際のポリイミドフィルムに対する密着性は良好であったものの、ヒートサイクル試験後の抵抗値変化は依然として大きかった（比較例９）。比較例６及び９の結果より、導電性粒子として球状粒子を用いた場合では、アクリル系樹脂の種類を変更してポリイミドフィルムに対する粘着力を向上できるが、ヒートサイクル試験後の抵抗値変化が軽減されるものの許容範囲内とすることは困難であった。
【符号の説明】
【００７５】
Ｘ  シールドプリント配線板
１  プリント配線板
１１  ベース部材
１２  接着剤層
１３  回路パターン
１４  絶縁保護層（カバーレイ）
２  電磁波シールド積層体
２１  導電性接着剤層
２２  金属箔
２３  絶縁層
２４  スルーホール
３１  導電性接着剤層
３２  補強板
【要約】
簡易に高い密着力で被着体に接着可能であり、且つ電気的接続安定性に優れ、ヒートサイクル試験後の抵抗値変化が小さい導電性粘着シートを提供する。
本発明の等方導電性粘着シートは、ガラス転移温度が０℃以下のアクリル系樹脂、イソシアネート系硬化剤、及び樹枝状導電性粒子を含有し、前記アクリル系樹脂１００質量部に対し、前記イソシアネート系硬化剤の含有量が０．０５〜５．０質量部、前記樹枝状導電性粒子の含有量が１２０〜２４０質量部である粘着剤から形成され、粘着シート厚さと前記樹枝状導電性粒子のメディアン径Ｄ５０の比［粘着シート厚さ／Ｄ５０］が１．３〜５．０である。【図１】
0006794592.tif 000003